(57)【要約】【課題】土木建築工事現場の作業担当者の高齢化が進んでおり、コンクリート型枠組み立て用鋼管は、重量が有って作業効率の低下の原因になる。本発明はプラスチックを用いてアルミニウム管を強化して工事用管を製作し、弾力性、緩衝性、紫外線耐性等の優れた特性が有る材料を使って、作業者に優しく、軽量化しようとする。【解決手段】厚さ約２ミリメートル程度の適宜な厚みを有するアルミニウム製管（アルミニウム管）１の周囲に不飽和ポリエステル樹脂の塗膜３を形成し、その塗膜によりガラス繊維強化プラスチックのチョップドストランドマット２をアルミニウム管１の周囲に巻き付けて接着することにより、アルミニウム管の周囲に単層若しくは複層の前記のチョップドストランドマットの皮膜を形成する製法により製造されることを特徴とする工事用強化アルミニウム管である。【選択図】図１
2004270231.tif 000002
【特許請求の範囲】
【請求項１】
適宜な厚みを有するアルミニウム製管の周囲に不飽和ポリエステル樹脂塗料を塗布し、その塗膜の上にガラス繊維強化プラスチックのチョップドストランドマットをアルミニウム管の周囲に巻き付けて接着することにより、アルミニウム管の周囲に単層若しくは複層の前記のチョップドストランドマットの保護皮膜を形成することを特徴とする工事用強化アルミニウム管の製法。
【請求項２】
適宜な厚みを有するアルミニウム製管の周囲に不飽和ポリエステル樹脂塗料を塗布し、その塗膜の上にガラス繊維強化プラスチックのチョップドストランドマットをアルミニウム管の周囲に巻き付けて接着することにより、アルミニウム管の周囲に単層若しくは複層の前記のチョップドストランドマットの保護皮膜を形成することを特徴とする製法により製造される工事用強化アルミニウム管の製品。
【請求項３】
ガラス繊維強化プラスチックを不飽和ポリエステル樹脂塗料を用いてアルミニウム管の周囲に張り合わてなる工事用管を並行に連結ボルトで連結し、前記の工事用管を二重にしたことを特徴とする請求項２に記載の工事用強化アルミニウム管の製品。
【請求項４】
ガラス繊維強化プラスチックを不飽和ポリエステル樹脂塗料を用いてアルミニウム管の周囲に張り合わてなる工事用管を並行に連結ボルトで連結し、前記の工事用管を二重にした工事用強化アルミニウム管において、セパレーター若しくはジャッキの取り付け部を有する取り付け金具を前記のアルミニウム管の上に跨いでボルトで締結したことを特徴とする請求項３に記載の工事用強化アルミニウム管の製品。
【請求項５】
複数の連結ボルトで左右の工事用管を平行に連結し、各ボルトには少なくとも４個のナットを用いて工事用管の間隔を調整出来るようにした請求項３又は請求項４のいづれかに記載の工事用強化アルミニウム管の製品。
【請求項６】
適宜な厚みを有するアルミニウム製管の周囲に不飽和ポリエステル樹脂塗料を塗布し、その塗膜の上にガラス繊維強化プラスチックのチョップドストランドマットをアルミニウム管の周囲に巻き付けて接着することにより、アルミニウム管の周囲に単層若しくは複層の前記のチョップドストランドマットの保護皮膜を形成した工事用管の内部に木質心材を挿入することを特徴とする請求項２に記載の工事用強化アルミニウム管の製品。
【請求項７】
適宜な厚みを有するアルミニウム製管の周囲に不飽和ポリエステル樹脂塗料を塗布し、その塗膜の上にガラス繊維強化プラスチックのチョップドストランドマットをアルミニウム管の周囲に巻き付けて接着することにより、アルミニウム管の周囲に単層若しくは複層の前記のチョップドストランドマットの保護皮膜を形成した工事用管において、その内部に挿入する木質心材を防腐剤で処理したことを特徴とする請求項６に記載の工事用強化アルミニウム管の製品。
【発明の詳細な説明】
【０００１】
【発明の属する技術分野】本発明に係る工事用強化アルミニウム管の製法及びその製品は、土木工事、建築工事においてコンクリート構造物を施工するためにパネルを固定して型枠に組み立てる為に使用される型枠固定のための工事用管に関するものである。
【０００２】
【従来の技術】従来の土木工事現場で型枠を組み立てる際に、パネルを押さえる材料として、１辺が６０ミリメートルの角材である中空鋼管を使用することが一般的に行われているものである。アルミニウム管に比べて、鋼管は重量が重いのでアルミニウム製の管構造の改良により軽量化が図られている。例えば、特開２００２−２０６３４１号発明の名称「型枠固定アルミ単管、固定締め付け金具」、実用新案登録第３０５５９０６号考案の名称「型枠固定用アルミ管の構造」等がある。然し乍ら、アルミニウム管の構造を強化すれば、重量が増え、素材のアルミニウムを多く使わなければならない割りには期待される程の強度が得られず、アルミニウム管を使用する効果がもう一歩である。このために、土木用管は建築用のアルミニウム管の普及程には至らず、強度を必要とする土木用にまで普及させるまでに至らなかった。
【０００３】
【発明が解決しようとする課題】近年の高齢化社会において、土木建築工事現場の作業担当者の高齢化が進んでおり、コンクリート型枠を組み立てるために使用されている工事用鋼管は、重量が有って、作業担当者はその高齢化に伴う作業効率の低下と共に苦労されている。本発明は、プラスチックを用いてアルミニウム管をコンクリート型枠組み立て用に強化すると共に、これらの丈夫で軽量な材料を組み合わて工事用管を製作することによって、強化と軽量化を実現し、軽量な材料で管の構造を改良し取り扱い易くした工事用管を提供することにより作業効率を良くしようとするものである。
【０００４】
【課題を解決するための手段】本発明は、上記の課題を解決するために厚さ約２ミリメートル程度の適宜な厚みを有するアルミニウム製管（アルミニウム管）の周囲にガラス繊維に付与された結合剤のスチレンモノマー（ｓｔｙｒｅｎｅ  ｍｏｎｏｍｅｒ）に対するスチレン溶解性（ｓｔｙｒｅｎｅ  ｓｏｌｕｂｉｌｉｔｙ）の良い不飽和ポリエステル樹脂塗料（ｕｎｓａｔｕｒａｔｅｄ  ｐｏｌｙｅｓｔｅｒ  ｃｏａｔｉｎｇ）を塗布し、その塗膜の上にガラス繊維強化プラスチック（ｆｉｂｅｒ  ｇｌａｓｓ  ｒｅｉｎｆｏｒｃｅｄ  ｐｌａｓｔｉｃｓ）のチョップドストランドマット（ｃｈｏｐｐｅｄ  ｓｔｒａｎｄ  ｍａｔ）をアルミニウム管の周囲に巻き付けて接着することにより、アルミニウム管の周囲に単層若しくは複層の前記のチョップドストランドマットの皮膜を形成したことを特徴とする工事用強化アルミニウム管の製法及びその製品に関するものである。
【０００５】請求項１に記載の本発明は、適宜な厚みを有するアルミニウム製管の周囲に不飽和ポリエステル樹脂塗料を塗布し、その塗膜の上にガラス繊維強化プラスチックのチョップドストランドマットをアルミニウム管の周囲に巻き付けて接着することにより、アルミニウム管の周囲に単層若しくは複層の前記のチョップドストランドマットの保護皮膜を形成することを特徴とする工事用強化アルミニウム管の製法である。
【０００６】請求項２に記載の本発明は、適宜な厚みを有するアルミニウム製管の周囲に不飽和ポリエステル樹脂塗料を塗布し、その塗膜の上にガラス繊維強化プラスチックのチョップドストランドマットをアルミニウム管の周囲に巻き付けて接着することにより、アルミニウム管の周囲に単層若しくは複層の前記のチョップドストランドマットの保護皮膜を形成することを特徴とする製法により製造される工事用強化アルミニウム管の製品である。
【０００７】請求項３に記載の本発明の実施態様は、ガラス繊維強化プラスチックを不飽和ポリエステル樹脂塗料を用いてアルミニウム管の周囲に張り合わてなる工事用管を並行に複数の連結ボルトで連結し、前記の工事用管を二重複層（ダブルｄｏｕｂｌｅ）にしたことを特徴とする工事用強化アルミニウム管の製品である。
【０００８】請求項４に記載の本発明の実施態様は、ガラス繊維強化プラスチックを不飽和ポリエステル樹脂塗料を用いてアルミニウム管の周囲に張り合わてなる工事用管を並行に連結ボルトで連結し、前記の工事用管を二重複層にした工事用強化アルミニウム管において、セパレーター若しくはジャッキの取り付け部を有する取り付け金具を前記のアルミニウム管の上に跨いでボルトで締結したことを特徴とする工事用強化アルミニウム管の製品である。
【０００９】請求項５に記載の本発明の実施態様は、複数の連結ボルトで左右の工事用管を平行に連結し、各ボルトには少なくとも４個のナットを用いてナットの間隔により工事用管の間隔を調整出来るようにした請求項３又は請求項４のいづれかに記載の工事用強化アルミニウム管の製品である。
【００１０】請求項６に記載の本発明の実施態様は、適宜な厚みを有するアルミニウム製管の周囲に不飽和ポリエステル樹脂塗料を塗布し、その塗膜の上にガラス繊維強化プラスチックのチョップドストランドマットをアルミニウム管の周囲に巻き付けて接着することにより、アルミニウム管の周囲に単層若しくは複層の前記のチョップドストランドマットの保護皮膜を形成した工事用管の内部に木質心材を挿入することを特徴とする工事用強化アルミニウム管の製品である。
【００１１】請求項７に記載の本発明の実施態様は、適宜な厚みを有するアルミニウム製管の周囲に不飽和ポリエステル樹脂塗料を塗布し、その塗膜の上にガラス繊維強化プラスチックのチョップドストランドマットをアルミニウム管の周囲に巻き付けて接着することにより、アルミニウム管の周囲に単層若しくは複層の前記のチョップドストランドマットの保護皮膜を形成した工事用管において、その内部に挿入する木質心材を防腐剤で処理したことを特徴とする工事用強化アルミニウム管の製品である。
【００１２】
【発明の実施の形態】本発明の技術的思想は、実施例において次に記載の構成において具体化されている。
【００１３】実施例１の製品は、図１に示すように、厚さ約２ミリメートル程度の適宜な厚みを有し、１片が６０ミリメートルのアルミニウム製の角管を用いている。本発明の工事用強化アルミニウム管の基本的な構成を示す実施例である。
【００１４】実施例の製品は、Ａ−Ａ線部分の拡大縦断面図（図２）に示すように全てアルミニウム管の周囲に不飽和ポリエステル樹脂塗料を塗布し、その塗膜の上にガラス繊維強化プラスチックのチョップドストランドマットをアルミニウム管の周囲に巻き付けて接着することにより、アルミニウム管の周囲に単層若しくは複層の前記のチョップドストランドマットの保護皮膜を形成する製法により製造することを特徴とするものである。
【００１５】保護皮膜はガラス繊維強化プラスチックを使用したのでその特徴を持つものであるために、軽くて強く、耐食性、耐熱性、耐候性があって紫外線に強く、弾力性があり、緩衝材としても優れた特性がある。従って、このような特徴を有する保護皮膜に覆われたアルミニウム管は、取り扱いが容易であって、屋外で工事用に使用して最適な管である。
【００１６】実施例２の製品は、図３に示すように、工事用強化アルミニウム管を並列に複数の連結ボルトで連結した製品である。この実施例２は、２本の強化アルミニウム管を平行な構成にすることにより丈夫であり、安定が有り、型枠をセパレーターへ固定する際にフォームタイ（登録商標）を取り付け易く、従ってセパレーターへフォームタイを連結する作業が容易になるものである。
【００１７】図４と図５に示すように、平行に連結した２本の強化アルミニウム管にホームタイ取り付け金具を備えるようにした。
【００１８】実施例３の製品は、図６に示すように、工事用強化アルミニウム管を並列に連結ボルトで連結し、各ボルトの左右管の間に挟まれた２個のナット６ａ，６ｂの間隔を移動してナット５ａ，５ｂで締結し、左右の管の間隔を調整することが出来るようにしたものである。
【００１９】実施例４の製品は、図８と図９に示すように、工事用強化アルミニウム管の中に防腐処理した木質心材を挿入するものである。この心材は木質であるために防腐処理により、耐腐食性を強化し、管の強度を更に高めるものである。
【００２０】
【実施例】添付図面は、本発明の実施例について図示している。図面に基づいて、本発明の実施例について詳細に説明する。
【００２１】
【実施例１】これは、図１に基づいて説明すれば、厚さ約２ミリメートル程度の適宜な厚みを有し、１辺が６０ミリメートルのアルミニウム製の角管１を用いて、本発明の製法によりガラス繊維強化プラスチックのチョップドストランドマット２を不飽和ポリエステル樹脂塗料を塗布して、その塗膜３によりアルミニウム管の周囲に保護皮膜を形成する工事用強化アルミニウム管の基本的な構成である。
【００２２】更に詳しく説明すれば、図１Ａ−Ａ線部分の拡大縦断面図（図２）に示すように、アルミニウム管１の周囲に不飽和ポリエステル樹脂塗料を塗布し、その塗膜３の上にガラス繊維強化プラスチックのチョップドストランドマット２をアルミニウム管の周囲に巻き付けて接着することにより、アルミニウム管の周囲に単層若しくは複層の前記のチョップドストランドマットの保護皮膜を形成する製法である。
【００２３】
【実施例２】これは、図３、図４、図５に基づいて説明すれば、６０Ｘ３０ミリメートル、厚み２ミリメートルのアルミニウム管１の周囲に本発明の製法によりガラス繊維強化プラスチックのチョップドストランドマット保護皮膜２を形成したものを製造し、この強化アルミニウム管を左右並列に並べて連結ボルトで連結した製品である。この実施例２を用いてフォームタイ取り付け金具７を当てて、パネルにセパレーター９を固定する際にフォームタイ８との連結作業をしやすくしようとするものである。
【００２４】
【実施例３】これは、図６、図７に基づいて説明すれば、工事用強化アルミニウム管を並列に連結し、連結ボルト４の左右管の間に挟まれた２個のナット６ａ，６ｂの間隔を移動してナット５ａ，５ｂで左右の管を締結し、左右の管の間隔を調整することが出来るようにしたものである。
【００２５】図１０に基づいて説明すれば、この図面は、擁壁（Ｂ，Ｃ，Ｄ，Ｅ）を構築する斜面に型枠を組み立てる場合に、斜面に取り付けるパネル１２の上に工事用強化アルミニウム管１３を横にして置いて、そこに２本の工事用強化アルミニウム管１１を連結ボルト４で連結した二重管（ダブル）にジャッキ１４を取り付けて、パネル１２を押さえた型枠の例を側面図により示すものである。６０Ｘ３０センチメートルのアルミニウム管の中に木質心材を入れると管の弾力性が生じて、この工事用強化アルミニウム管を重ねて使用することにより、直線と曲線の工事が可能である。曲線の場合には二つの管を連結しない。
【００２６】
【実施例４】これは、図８、図９に基づいて説明すれば、工事用強化アルミニウム管の中に、高圧下で防腐剤を浸透処理した木質心材１０を挿入するものである。
【００２７】表１は、保護皮膜を形成したアルミニウム管の最大負荷試験を行い、その結果を表１に表したように纏めたものである。試料について説明すると、アルミニウム管の厚みが２ミリメートル、一辺が６０ミリメートル、長さ１メートルのアルミニウム角管を本発明の製法により強化加工した試料である。その周囲にスチレン溶解性のよい不飽和ポリエステル樹脂塗料を塗布し、その上にガラス繊維強化プラスチックのチョップドストランドマットをヘーベ当たりの重量で３８０グラム、４５０グラム、６００グラムの３種をそれぞれ準備して、それぞれのアルミニウム管の周囲に１枚或いは２枚のチョップドストランドマットを巻き付けて接着することにより、アルミニウム管の周囲に単層（一枚）若しくは複層（二枚）の前記のチョップドストランドマットの保護皮膜を形成する製法により試作したものである。
【００２８】試験結果は、鋼管の場合と比較してみると解るように、１平方メートル当たり４５０グラムの前記のチョップストランドマットを２枚巻き付けた場合に最大負荷は１４１０キログラムまで耐えることが出来たが、これは鋼管の最大負荷が１５５０キログラムであるのにほぼ匹敵する強度が出ることが解った。
【表１】
2004270231.tif 000003
【００２９】表２は、皮膜を形成した木質心材料にチョップドストランドマットを巻き付けて本発明の製法に準じて保護皮膜を形成した試料の最大負荷試験を行い、その結果を表２に表したように纏めたものである。二つの試料について説明すると、その一つ目の試料は、合板は幅５センチメートル、厚み２．６センチメートル、長さ１メートルの合板を本発明の製法に準じて保護皮膜を加工した試料である。その二番目の試料は、無垢板は幅９センチメートル、厚み２．１センチメートル、長さ１メートルの無垢板を本発明の製法に準じて保護皮膜を加工した試料である。加工の方法について説明すると、それぞれのの周囲にスチレン溶解性のよい不飽和ポリエステル樹脂塗料を塗布し、その上にガラス繊維強化プラスチックのチョップドストランドマットを１平方メートル当たりの重量で３８０グラムの１種をそれぞれ準備して、合板又は無垢板の周囲に１枚或いは２枚のチョップドストランドマットを巻き付けて接着することにより、それぞれの周囲に単層（一枚）若しくは複層（二枚）の前記のチョップドストランドマットの保護皮膜を形成する製法により試作したものである。
【００３０】この場合に負荷試験をした結果の意味するところは、木質心材の周囲に上記の加工を施して、その心材に本発明の製法における加工に準じて直接実施することによる最大負荷試験結果を比較して、一枚と二枚使用の違いを判断するものである。表１によりアルミニウム管の最大負荷は９９０キログラムであるから、これに木質心材を入れて、実施例４に示すように製造すれば最大負荷試験の効果が明瞭に製品に現れるものとなることが予想される。
【表２】
2004270231.tif 000004
【００３１】表３は、本発明の製法の実施に際し材料として使用するアルミニウム管の重量と本発明製法により製造した強化アルミニウム管の最大負荷試験結果を表にしたものである。比較のために鋼管の重量を併記した。一般に土木工事で使用されている一辺が６０ミリメートル角鋼管の場合、厚さ２．３ミリメートルでは長さ１メートルの鋼管は３．４キログラムの重量がある。これに対してアルミニウム管の厚さ２ミリメートルであって、前記鋼管と同寸法のアルミニウム管に本発明の製法を実施して、その重量と共に最大負荷を計測すると結果は表３に示した通りである。軽量なアルミニウム管に本発明の製法を実施すると重量は若干の増加が見られたが強化されることになった。
【表３】
2004270231.tif 000005
【００３２】
【発明の効果】本発明の効果は、請求項１乃至請求項７の各項に記載の構成により、次に記載の効果を奏するものである。
【００３３】本発明の工事用強化アルミニウム管は、ガラス繊維強化プラスチックで強化されており土木工事用としても型枠固定に耐えることが出来ると共に、又重い鋼管に比べて軽量化により取り扱い易く、保護皮膜の弾力性により指挟み等の傷が軽くなるなどの効果が期待されるので作業担当者の年齢に関係なく作業効率を向上させるものである。
【００３４】本発明はガラス繊維強化プラスチックを不飽和ポリエステル樹脂塗料を用いてアルミニウム管の周囲に張り合わて工事用管を製作することによって、型枠固定用として求められる強度を維持しながら軽量化を実現することが出来たものである。工事用強化アルミニウム管を二重に連結してある製品は、取り付け取り外しが容易である。
【００３５】本発明の工事用管製品は、ガラス繊維強化プラスチックで覆われているのでその特性を実現することが出来たものである。即ち、本発明製品は、耐食性、衛生的であり、耐熱性、耐候性があって紫外線にも強く、屋外に雨ざらしにしても劣化が少なく強度を維持して、弾力性があって取り扱いが容易に出来るものである。アルミニウム管のアルマイト処理（ａｎｏｄｉｃ  ｏｘｉｄｅ  ｃｏａｔｉｎｇ）皮膜は物が当たると剥離して、強度が落ちるが、ガラス繊維強化プラスチックによりアルミニウム管のアルマイトが保護される。
【００３６】本発明の実施例４に係る工事用管製品は、高圧下で防腐剤を浸透してある防腐処理した木質心材の周りに保護皮膜を形成したアルミニウム管により保護することにより、木質部は腐らないようになる。
【００３７】本発明の製品は、アルミニウム菅の周囲にガラス繊維強化プラスチックのチョップドストランドマットを不飽和ポリエステル樹脂塗料によって巻き付けて保護皮膜を形成する製法によって強化されているので、土木工事用にも使用可能である。軽量にして取り扱いが容易であり、指挟み事故による傷が軽く、丈夫な型枠固定用の製品を提供することが出来るものである。
【図面の簡単な説明】
【図１】工事用強化アルミニウム管の実施例１の側面図
【図２】同上Ａ−Ａ線部分の拡大縦断面図
【図３】工事用強化アルミニウム管を並列にボルトで連結した実施例２の側面図
【図４】同上実施例２にホームタイ取り付け金具を備えるようにした平面図
【図５】同上実施例２の側面図
【図６】工事用強化アルミニウム管を並列に連結したボルトを有する実施例３の側面図
【図７】同上実施例３の連結ボルトを示す斜視図
【図８】工事用強化アルミニウム管の中に木質心材を挿入する実施例４の斜視図
【図９】同上実施例４の側面図
【図１０】２本の工事用強化アルミニウム菅を連結した製品の使用例を示す擁壁に組み立てた型枠の側面図
【符号の説明】
１．．．アルミニウム管
２．．．ガラス繊維強化プラスチック
３．．．不飽和ポリエステル樹脂塗膜
４．．．連結ボルト
５，５ａ，５ｂ．．．ナット
６，６ａ，６ｂ．．．ナット
７．．．フォームタイ取り付け金具
８．．．フォームタイ（登録商標）
９．．．セパレーター
１０．．．木質心材
１１．．．２本の工事用強化アルミニウム管を連結ボルトで連結した管（ダブル）１２．．．パネル
１３．．．工事用強化アルミニウム管
１４．．．ジャッキ
【図１】
2004270231.tif 000006
【図２】
2004270231.tif 000007
【図３】
2004270231.tif 000008
【図４】
2004270231.tif 000009
【図５】
2004270231.tif 000010
【図６】
2004270231.tif 000011
【図７】
2004270231.tif 000012
【図８】
2004270231.tif 000013
【図９】
2004270231.tif 000014
【図１０】
2004270231.tif 000015